(57)【要約】【課題】耐刷性と耐地汚れ性に優れ、かつ印刷と停機を繰り返した際に発生する網絡みが改善された感光性平版印刷版を提供する【解決手段】支持体上に、平均粒子径が３．３〜４．６μｍ、細孔容積が０．６２〜１．４３ｍｌ／ｇのシリカ粒子を含有する親水性層、および該親水性層上に光重合開始剤および重合性二重結合基を有する化合物の水中乳化物を少なくとも含有する水性塗工液を塗布、乾燥することで形成された光硬化性感光層を少なくともこの順に有する感光性平版印刷版。【選択図】なし【特許請求の範囲】
【請求項１】
支持体上に、平均粒子径が３．３〜４．６μｍ、細孔容積が０．６２〜１．４３ｍｌ／ｇのシリカ粒子を含有する親水性層、および該親水性層上に光重合開始剤および重合性二重結合基を有する化合物の水中乳化物を少なくとも含有する水性塗工液を塗布、乾燥することで形成された光硬化性感光層を少なくともこの順に有する感光性平版印刷版。
【発明の詳細な説明】
【技術分野】
【０００１】
本発明は、支持体上に少なくとも親水性層と該親水性層上に光硬化性感光層を有する感光性平版印刷版に関する。
【背景技術】
【０００２】
平版印刷版が有する支持体としては、ＰＳ版等のように粗面化処理され、陽極酸化皮膜を有するアルミニウム板が広く用いられているが、他方で紙やフィルムを支持体とする平版印刷版が広く用いられている。
【０００３】
近年、ＣＴＰ（Ｃｏｍｐｕｔｅｒ  Ｔｏ  Ｐｌａｔｅの略）はＪＤＦ（Ｊｏｂ  Ｄｅｆｉｎｉｔｉｏｎ  Ｆｏｒｍａｔの略）の拡充によりフルデジタル化が進み大幅に作業の効率化が図られてきている。しかし、現在主流となっているサーマル型やフォトポリマー型ＣＴＰ印刷版は、印刷版をレーザー露光した後、強アルカリ剤を含有するアルカリ性現像液を用いて非画像部を溶出除去、その後水洗及びガム引き等の工程を経ることが一般的であり、これらの工程の効率化は勿論、人の健康や環境にも配慮したシステムへの転換が求められている。このため、ＣＴＰ印刷版の現像液から極力ケミカル類を排除する、所謂ケミカルフリー化や、現像工程そのものを必要としない無処理化を目指したシステムの技術開発が活発に行われている。
【０００４】
このようなアルカリ性現像液を用いることを回避し、水等で現像可能な（ケミカルレス現像が可能な）感光性組成物の提案がされている。例えば特開平５−２７４３７号公報には、カルボキシル基含有樹脂、アミン化合物、光硬化性不飽和化合物、光重合開始剤及び水を含む水系感光性組成物が開示され、特開２００２−１７４８９８号公報には、ポリオキシアルキレン構造を有するウレタンオリゴマーを用いる水に分散した感光性組成物が開示されている。更には、特開２００３−２１５８０１号公報や特開２００８−２６５２９７号公報等には、側鎖に重合性二重結合基を有するカチオン性或いはアニオン性の水溶性ポリマーをバインダーポリマーとして用いる、水で現像可能な感光性組成物およびこれを利用する感光性平版印刷版材料が開示されている。
【０００５】
しかしながら、水等で現像可能な感光性平版印刷版の現像処理を続けると、現像疲労液中に感光性組成物の構成成分に由来するスラッジの発生が顕著となり、特に感光性平版印刷版の現像処理に自動現像装置を用いる場合には、自動現像装置の循環系中に設置されるフィルターが短期間で目詰まりを起こし、フィルターの交換頻度が高くなり、また、スラッジが感光性組成物被膜表面に付着して画像欠陥を引き起こすなどの種々の問題を生じていた。更には製造過程における塗工液の状態での安定性が低く、塗布液状態での感度維持可能時間（ポットライフ）が短いという問題を有していた。
【０００６】
上記した現像処理に係る問題を解決する手段として、例えば特開２０１１−２０９３５４号公報（特許文献１）には、光重合開始剤と重合性二重結合基を有する化合物を、スルホン酸塩基を有する水溶性ポリマーとアニオン性界面活性剤の存在下で乳化分散して得られた水中乳化物を感光性組成物として利用し、これを支持体上に塗布して光硬化性感光層を形成した感光性平版印刷版が開示されている。また上記したポットライフに係る問題を解決する手段として、例えば特開２０１２−１６８２８１号公報（特許文献２）には、特定の高分子化合物を用いて水中に乳化分散された光重合開始剤の水中乳化物および重合性二重結合基を有する化合物の水中乳化物と、スルホン酸塩基を有する水溶性ポリマーを含有する感光性組成物を、支持体上に塗布して光硬化性感光層を形成した感光性平版印刷版が開示されている。
【０００７】
一方、水等で現像が可能な、所謂ケミカルフリーな現像が可能な感光性平版印刷版の親水性層としては、例えば特開２００８−２６５２９７号公報（特許文献３）、特開２００８−２３３８２０号公報（特許文献４）、特開２０１０−２３４７２３号公報（特許文献５）、特開２０１３−８８６７０号公報（特許文献６）等に、支持体上に親水性バインダーと無機フィラーを含有する親水性層が開示されている。
【０００８】
しかしながら特許文献１や特許文献２に記載されるような、光重合開始剤および重合性二重結合基を有する化合物の水中乳化物を少なくとも含有する水性塗工液を、上記した親水性層上に塗工することで感光性平版印刷版を製造した場合、印刷条件によっては耐刷性と耐汚れ性を両立することができず、また印刷時に印刷と停機を繰り返した場合、シャドー部に汚れが発生する、所謂網絡みと呼ばれる問題が発生し、改善が求められていた。
【０００９】
他方、特開２００６−３１２２４８号公報（特許文献７）には、感熱方式を利用して親油性画像を形成する平版印刷用原版の親水性層に、平均粒子径が４．０〜７．０μｍ、細孔容積が０．５〜２．５ｍｌ／ｇのシリカ粒子を利用することが記載され、特開２０１２−１２３０３６号公報（特許文献８）には、ケミカルレス現像液による現像処理が可能な感光性平版印刷版の親水性層に、平均粒子径が３．４〜９．０μｍ、細孔容積が０．６２ｍｌ／ｇ未満のシリカ粒子を利用することが記載される。
【先行技術文献】
【特許文献】
【００１０】
【特許文献１】特開２０１１−２０９３５４号公報
【特許文献２】特開２０１２−１６８２８１号公報
【特許文献３】特開２００８−２６５２９７号公報
【特許文献４】特開２００８−２３３８２０号公報
【特許文献５】特開２０１０−２３４７２３号公報
【特許文献６】特開２０１３−０８８６７０号公報
【特許文献７】特開２００６−３１２２４８号公報
【特許文献８】特開２０１２−１２３０３６号公報
【発明の概要】
【発明が解決しようとする課題】
【００１１】
本発明の目的は、耐刷性と耐地汚れ性に優れ、かつ印刷と停機を繰り返した際に発生する網絡みが改善された感光性平版印刷版を提供することにある。
【課題を解決するための手段】
【００１２】
支持体上に、平均粒子径が３．３〜４．６μｍ、細孔容積が０．６２〜１．４３ｍｌ／ｇのシリカ粒子を含有する親水性層、および該親水性層上に光重合開始剤および重合性二重結合基を有する化合物の水中乳化物を少なくとも含有する水性塗工液を塗布、乾燥することで形成された光硬化性感光層を少なくともこの順に有する感光性平版印刷版。
【発明の効果】
【００１３】
本発明によれば、耐刷性と耐地汚れ性に優れ、かつ印刷と停機を繰り返した際に発生する網絡みが改善された感光性平版印刷版を提供することができる。
【発明を実施するための形態】
【００１４】
以下本発明を詳細に説明する。
【００１５】
＜支持体＞
本発明の感光性平版印刷版が有する支持体としては、アルミニウム板に代表される金属板、粗面化処理され陽極酸化皮膜を有するアルミニウム板、プラスチックフィルム等が挙げられる。これらの中でもフレキシブル性を有するプラスチックフィルムは、例えば感光性平版印刷版をロール状とし、露光装置内にコンパクトに収納できるため好ましい。
【００１６】
プラスチックフィルムとしては、ポリエチレンテレフタレート、ポリエチレンナフタレート、ポリエチレン、ポリプロピレン、ポリスチレン、ポリビニルアセタール、ポリカーボネート、二酢酸セルロース、三酢酸セルロース、プロピオン酸セルロース、酪酸セルロース、硝酸セルロース等が代表的に挙げられ、また上記した各種プラスチックにより被覆された樹脂被覆紙も挙げられる。中でも柔軟性があり、張力による変形の少ない素材である各種プラスチックフィルムが好ましく用いられる。好ましいプラスチックフィルムとしては、特にポリエチレンテレフタレート、ポリエチレンナフタレート、および樹脂被覆紙が挙げられる。
【００１７】
これらのプラスチックフィルムの表面は、親水性層の他に必要に応じて設けられる裏塗り層等との接着を良くするために、表面処理されていても良い。こうした表面処理としては、コロナ放電処理、火炎処理、プラズマ処理、紫外線照射処理等が挙げられる。更なる表面処理としてプラスチックフィルム上に設ける親水性層との接着性を高めるため、プラスチックフィルム上に下引き層を設けても良い。
【００１８】
＜親水性層＞
本発明の感光性平版印刷版は、前記した支持体上に、平均粒子径が３．３〜４．６μｍ、細孔容積が０．６２〜１．４３ｍｌ／ｇのシリカ粒子（以下、本発明のシリカ粒子とも記載）を含有する親水性層を有する。
【００１９】
上記した平均粒子径と細孔容積を有するシリカ粒子としては、例えば富士シリシア化学（株）製、サイリシア４３０、サイリシア５５０等が市販されており、これらを入手し利用することができる。
【００２０】
本発明において親水性層は、優れた耐地汚れ性を得る観点から、上記した本発明のシリカ粒子と共に、本発明のシリカ粒子以外の無機フィラーおよび親水性バインダーを含有することが好ましい。
【００２１】
＜無機フィラー＞
本発明の親水性層が含有する、本発明のシリカ粒子以外の無機フィラーとしては、例えば炭酸カルシウム、炭酸マグネシウム、酸化亜鉛、二酸化チタン、硫酸バリウム、水酸化アルミニウム、水酸化亜鉛、上記した平均粒子径と細孔容積を有するシリカ粒子以外のシリカ、カオリン等が挙げられる。中でも耐地汚れ性の観点から二酸化チタン、水酸化アルミニウムが好ましく、二酸化チタンおよび水酸化アルミニウムを含有することが特に好ましい。
【００２２】
二酸化チタンは、ルチル型、アナターゼ型のいずれでもよく、その製法についても硫酸法、塩素法いずれかに限定されるものではない。それらを単独または混合して使用してもよい。更に、分散安定性や他の機能性の観点から、各種表面処理を施したものを選択的に用いることも可能である。市販されている二酸化チタンとしては、例えば堺化学工業（株）からＳＲ−１、Ｒ−６５０、Ｒ−５Ｎ、Ｒ−７Ｅ、Ｒ−３Ｌ、Ａ−１１０、Ａ−１９０等、石原産業（株）からタイペークＲ−５８０、同Ｒ−９３０、同Ａ−１００、同Ａ−２２０、同ＣＲ−５８、チタン工業（株）からクロノスＫＲ−３１０、同ＫＲ−３８０、同ＫＡ−１０、同ＫＡ−２０等、テイカ（株）からチタニックスＪＲ−３０１、同ＪＲ−６００Ａ、同ＪＲ−８００、同ＪＲ−７０１等、デュポン（株）からタイピュアＲ−９００、同Ｒ−９３１等が挙げられる。
【００２３】
水酸化アルミニウムは、アルミナ含有鉱石であるボーキサイトを苛性ソーダもしくはアルミン酸ナトリウム溶液と混合し、高温高圧条件下でアルミナ成分を抽出し、その抽出液から溶解残分である赤泥を分離除去して、清澄化したアルミン酸ナトリウム溶液を得る。その後、該溶液に種子を添加して水酸化アルミニウムを晶析させ、得られた水酸化アルミニウムを粉砕することで得ることができる。水酸化アルミニウムは昭和電工（株）から“ハイジライト”として各種グレードが市販されており、本発明ではいずれも用いることができる。
【００２４】
本発明において、親水性層が含有する本発明のシリカ粒子の量は、親水性層が含有する全無機フィラー（本発明のシリカ粒子を含む）に対して１〜７質量％であることが好ましく、より好ましくは２〜５質量％である。
【００２５】
＜親水性バインダー＞
本発明において、親水性層が含有する親水性バインダーとしては、天然物では、澱粉類、海藻マンナン、寒天及びアルギン酸ナトリウム等の藻類から得られるもの、マンナン、ペクチン、トラガントガム、カラヤガム、キサンチンガム、グアービンガム、ローカストビンガム、アラビアガム等の植物性粘質物、デキストラン、グルカン、キサンタンガム及びレバン等のホモ多糖類、サクシノグルカン、プルラン、カードラン及びザンタンガム等のヘテロ多糖等の微生物粘質物、にかわ、ゼラチン、カゼイン及びコラーゲン等のタンパク質、キチン及びその誘導体等が挙げられる。また、半天然物（半合成物）類としては、セルロース誘導体、カルボキシメチルグアーガム等の変性ガム、並びにデキストリン等の培焼澱粉類、酸化澱粉類、エステル化澱粉類等の加工澱粉等が挙げられる。一方、合成品としては、ポリビニルアルコール、部分アセタール化ポリビニルアルコール、アリル変性ポリビニルアルコール、アセトアセチル変性ポリビニルアルコール、ポリビニルメチルエーテル、ポリビニルエチルエーテル、ポリビニルイソブチルエーテル等の変性ポリビニルアルコール、ポリアクリル酸塩、ポリアクリル酸エステル部分けん化物、ポリメタクリル酸塩及びポリアクリルアマイド等のポリアクリル酸誘導体及びポリメタクリル酸誘導体、ポリエチレングリコール、ポリエチレンオキサイド、ポリビニルピロリドン、ビニルピロリドン／酢酸ビニル共重合物、カルボキシビニル重合物、スチレン／マレイン酸共重合物、スチレン／クロトン酸共重合物等が挙げられる。これらの中でも、ゼラチンが好ましく用いられる。
【００２６】
親水性層における親水性バインダーの含有量は、前述した無機フィラーの総和（本発明のシリカ粒子を含む）との間に好ましい含有比率があり、無機フィラーの総和１００質量部に対して５〜５０質量％であることが好ましく、より好ましくは１０〜４０質量％である。５０質量％を超えると無機フィラーの充填密度が低下し十分な親水性が付与できず、耐地汚れ性や耐網絡み性が低下する場合がある。一方、５質量％未満では塗工液のハンドリング性が低下したり、親水性層形成後にひび割れが生じる場合がある。
【００２７】
本発明において親水性層は架橋剤を含有することが好ましい。架橋剤としては例えば、メラミン樹脂、ポリイソシアネート化合物、アルデヒド化合物、シラン化合物、クロム明礬、ジビニルスルホン等を好適に用いることができるが、親水性バインダーがゼラチンである場合に特に好ましい架橋剤はジビニルスルホンである。架橋剤の配合量は前記親水性バインダーの固形分量に対して５〜３５質量％が好ましく、更には１０〜２５質量％とすることが好ましい。架橋剤の添加方法については、該親水性層の塗工液を製造する際に添加したり、あるいは塗布直前にインラインで添加する方法等があるが、いずれでも良い。また親水性層はその他、界面活性剤、分散剤等、公知の添加剤を含有することができる。
【００２８】
本発明において、親水性層の乾燥固形分塗布量は、乾燥質量で１平方メートルあたり１〜２０ｇの範囲であることが好ましい。この範囲より少ないと耐刷性が低下する場合があり、多いと印刷汚れが生じやすくなる場合がある。
【００２９】
親水性層を十分に架橋させるため、例えば親水性層を形成し光硬化性感光層を塗布するまでの間に３０〜６０℃、好ましくは４０〜５０℃の温度下の条件で０．５〜１０日間、好ましくは１〜７日間の加温処理を施すことが好ましい。このような加温処理によって該親水性層は露光後の現像処理により露出され、印刷時に非画像部として印刷に供されても、印刷適性としては当然であるが、耐傷性という観点においても十分な性能が発現できる。
【００３０】
＜光硬化性の感光層＞
次に本発明の光硬化性感光層について説明する。本発明の感光性平版印刷版は、前記した親水性層上に、光重合開始剤および重合性二重結合基を有する化合物の水中乳化物を少なくとも含有する水性塗工液を塗布、乾燥することで形成された層を、光硬化性感光層として有する。
【００３１】
光硬化性感光層が含有する光重合開始剤としては、従来から知られる公知の化合物を用いることができる。例えば、トリハロアルキル置換された化合物（例えばトリハロアルキル置換された含窒素複素環化合物としてｓ−トリアジン化合物及びオキサジアゾール誘導体、トリハロアルキルスルホニル化合物）、有機ホウ素塩、ヘキサアリールビイミダゾール、チタノセン化合物、チオ化合物、有機過酸化物等が挙げられる。これらの光重合開始剤の中でも、特にトリハロアルキル置換化合物、有機ホウ素塩が好ましく用いられる。更に好ましくは、トリハロアルキル置換化合物と有機ホウ素塩を組み合わせて用いることである。トリハロアルキル置換化合物と有機ホウ素塩を組み合わせることで、発生したラジカル種が安定するため、更に感度を向上することができるために好ましい。
【００３２】
光重合開始剤であるトリハロアルキル置換化合物は、具体的にはトリクロロメチル基、トリブロモメチル基等のトリハロアルキル基を分子内に少なくとも一個以上有する化合物であり、好ましい例としては、該トリハロアルキル基が含窒素複素環基に結合した化合物としてｓ−トリアジン誘導体及びオキサジアゾール誘導体が挙げられ、あるいは、該トリハロアルキル基がスルホニル基を介して芳香族環あるいは含窒素複素環に結合したトリハロアルキルスルホニル化合物が挙げられる。
【００３３】
トリハロアルキル基が含窒素複素環基に結合した化合物やトリハロアルキルスルホニル化合物の特に好ましい例を以下に示す。
【００３４】
【化１】
2015225115.tif 000002
【００３５】
【化２】
2015225115.tif 000003
【００３６】
有機ホウ素塩を構成する有機ホウ素アニオンは、下記一般式１で表される。
【００３７】
【化３】
2015225115.tif 000004
【００３８】
式中、Ｒ１、Ｒ２、Ｒ３及びＲ４は各々同じであっても異なっていても良く、アルキル基、アリール基、アラルキル基、アルケニル基、アルキニル基、シクロアルキル基、複素環基を表す。これらのうちで、Ｒ１、Ｒ２、Ｒ３及びＲ４のうちの一つがアルキル基であり、他の置換基がアリール基である場合が特に好ましい。
【００３９】
有機ホウ素塩を構成するカチオンとしては、アルカリ金属イオン及びオニウム化合物が挙げられるが、好ましくはオニウム塩であり、例えばテトラアルキルアンモニウム塩等のアンモニウム塩、トリアリールスルホニウム塩等のスルホニウム塩、トリアリールアルキルホスホニウム塩等のホスホニウム塩が挙げられる。特に好ましい有機ホウ素塩の例を下記に示す。
【００４０】
【化４】
2015225115.tif 000005
【００４１】
【化５】
2015225115.tif 000006
【００４２】
上述したような光重合開始剤の光硬化性感光層における含有量は、後述する重合性二重結合基を有する化合物に対して１〜５０質量％が好ましく、５〜３０質量％がより好ましい。
【００４３】
光硬化性感光層が含有する重合性二重結合基を有する化合物は、重合性二重結合基を有する高分子化合物あるいは重合性二重結合基を有する低分子化合物であり、重合性二重結合基を有する高分子化合物及び重合性二重結合基を有する低分子化合物を併用することが光重合効率の上から好ましい。
【００４４】
重合性二重結合基を有する高分子化合物について説明する。この重合性二重結合基を有する高分子化合物は、任意の繰り返し単位によって形成された高分子化合物であり、任意の連結基を介して重合性二重結合基が側鎖に結合した高分子化合物である。中でもビニル基を反応性二重結合基として有した高分子化合物が好ましく用いられ、ビニル基が置換したフェニル基が直接もしくは任意の連結基を介して主鎖と結合した高分子化合物が特に好ましく用いられる。また、現像性を高めるため、任意の連結基を介して主鎖に連結するカルボキシル基、スルホ基、四級アンモニウム基等を導入することが好ましいが、中でも現像性の高さからスルホ基を有する高分子化合物が好ましく用いることができる。該スルホ基は塩（例えばナトリウム塩、カリウム塩、リチウム塩、アンモニウム塩等）を形成しても良い。これらの連結基としては特に限定されず、任意の基、原子またはそれらの複合した基が挙げられる。ビニル基が置換したフェニル基及びスルホ基は、それぞれ独立して主鎖に結合していても良いし、あるいはビニル基が置換したフェニル基とスルホ基が連結基の一部または全部を共有する形で結合していても良い。
【００４５】
上記ビニル基が置換したフェニル基において、該フェニル基は置換されていても良く、また、該ビニル基はハロゲン原子、カルボキシル基、スルホ基、ニトロ基、シアノ基、アミド基、アミノ基、アルキル基、アリール基、アルコキシ基、アリールオキシ基等で置換されていても良い。
【００４６】
ビニル基が置換したフェニル基が直接もしくは任意の連結基を介して主鎖と結合した高分子化合物は、詳細には、下記一般式２で表される基を側鎖に有するものが好ましい。
【００４７】
【化６】
2015225115.tif 000007
【００４８】
式中、Ｒ５、Ｒ６及びＲ７は、同じであっても異なっていても良く、それぞれ水素原子、ハロゲン原子、カルボキシル基、スルホ基、ニトロ基、シアノ基、アミド基、アミノ基、アルキル基、アリール基、アルコキシ基、アリールオキシ基、アルキルスルファニル基、アリールスルファニル基、アルキルアミノ基、アリールアミノ基、アシル基、アルコキシカルボニル基、アリールオキシカルボニル基、アルキルスルホニル基、アリールスルホニル基から選ばれる基を表し、これらの基を構成するアルキル基及びアリール基は、ハロゲン原子、カルボキシル基、スルホ基、ニトロ基、シアノ基、アミド基、アミノ基、アルキル基、アリール基、アルケニル基、ヒドロキシ基、アルコキシ基、アリールオキシ基、アルキルスルファニル基、アリールスルファニル基、アルキルアミノ基、アリールアミノ基、アシル基、アルコキシカルボニル基、アリールオキシカルボニル基、アルキルスルホニル基、アリールスルホニル基等で置換されていても良い。これらの基の中でも、Ｒ５、Ｒ６が水素原子であり、Ｒ７が水素原子もしくは炭素数４以下の低級アルキル基（例えばメチル基、エチル基等）であるものが特に好ましい。
【００４９】
式中、Ｒ８は水素原子、ハロゲン原子、カルボキシル基、ニトロ基、シアノ基、アミド基、アミノ基、アルキル基、アリール基、アルコキシ基、アリールオキシ基、アルキルスルファニル基、アリールスルファニル基、アルキルアミノ基、アリールアミノ基、アシル基、アルコキシカルボニル基、アリールオキシカルボニル基、アルキルスルホニル基、アリールスルホニル基から選ばれる基を表す。また、これらの基を構成するアルキル基及びアリール基は、ハロゲン原子、カルボキシル基、スルホ基、ニトロ基、シアノ基、アミド基、アミノ基、アルキル基、アリール基、アルケニル基、アルキニル基、ヒドロキシ基、アルコキシ基、アリールオキシ基、アルキルスルファニル基、アリールスルファニル基、アルキルアミノ基、アリールアミノ基、アシル基、アルコキシカルボニル基、アリールオキシカルボニル基、アルキルスルホニル基、アリールスルホニル基等で置換されていても良い。
【００５０】
式中、Ｌ１は炭素原子、窒素原子、酸素原子、硫黄原子から選ばれる原子または、水素原子、炭素原子、窒素原子、酸素原子、硫黄原子から選ばれる原子群からなる多価の連結基を表す。具体的には下記に例示される構造単位より構成される基及び下記に示す複素環基が挙げられる。これらの基は単独でも任意の２つ以上が組み合わされていても良い。
【００５１】
【化７】
2015225115.tif 000008
【００５２】
連結基Ｌ１としては複素環を含むものが好ましい。Ｌ１を構成する複素環の例としては、ピロール環、ピラゾール環、イミダゾール環、トリアゾール環、テトラゾール環、イソオキサゾール環、オキサゾール環、オキサジアゾール環、イソチアゾール環、チアゾール環、チアジアゾール環、チアトリアゾール環、インドール環、インダゾール環、ベンズイミダゾール環、ベンゾトリアゾール環、ベンズオキサゾール環、ベンズチアゾール環、ベンズセレナゾール環、ベンゾチアジアゾール環、ピリジン環、ピリダジン環、ピリミジン環、ピラジン環、トリアジン環、キノリン環、キノキサリン環等の含窒素複素環、フラン環、チオフェン環等が挙げられ、これらの複素環は置換基を有していても良い。
【００５３】
上述した多価の連結基が置換基を有する場合、置換基としては、ハロゲン原子、カルボキシル基、スルホ基、ニトロ基、シアノ基、アミド基、アミノ基、アルキル基、アリール基、アルケニル基、アルキニル基、ヒドロキシ基、アルコキシ基、アリールオキシ基、アルキルスルファニル基、アリールスルファニル基、アルキルアミノ基、アリールアミノ基、アシル基、アルコキシカルボニル基、アリールオキシカルボニル基、アルキルスルホニル基、アリールスルホニル基等が挙げられる。
【００５４】
式中、ｍ１は０〜４の整数を表し、ｐ１は０または１の整数を表し、ｑ１は１〜４の整数を表す。
【００５５】
重合性二重結合基を有する高分子化合物は、上述した側鎖にビニル基が置換したフェニル基を有する繰り返し単位、及びスルホ基を有する繰り返し単位からのみなる重合体であっても良いし、あるいは本発明の効果を妨げない限り、更に他の繰り返し単位を導入した重合体であっても良い。また更に、他のモノマーとの共重合体であっても良く、このようなモノマーは１種で用いても良いし、任意の２種類以上を用いても良い。
【００５６】
また、重合性二重結合基を有する高分子化合物は連鎖移動剤を用いることで、任意の置換基を高分子主鎖の末端に導入することができる。具体的には直鎖アルカンチオール、特にアルコキシ基やハロゲン原子が結合した珪素原子が置換した直鎖アルカンチオールを連鎖移動剤として重合時に用いることで、高い画像強度を得ることができるため好ましく用いることができる。このような連鎖移動剤の例として、３−メルカプトプロピルトリメトキシシラン、３−メルカプトプロピルジメトキシメチルシラン、３−メルカプトプロピルトリエトキシシラン、３−メルカプトプロピルトリクロロシラン、３−メルカプトプロピルジクロロメチルシラン、４−メルカプトブチルトリメトキシシラン、４−メルカプトブチルジメトキシメチルシラン、４−メルカプトブチルトリエトキシシラン、４−メルカプトブチルトリクロロシラン、４−メルカプトブチルジクロロメチルシラン等が挙げられ、これらの分子末端の珪素原子同士は加水分解縮合することで酸素原子を介して結合してシロキサン結合を形成しても良い。
【００５７】
重合性二重結合基を有する高分子化合物の好ましい例を以下に示すが、本発明はこれらの例に限定されるものではない。例示された構造式の中の数字は共重合体トータル組成１００質量％中における各繰り返し単位の質量％を表す。
【００５８】
【化８】
2015225115.tif 000009
【００５９】
【化９】
2015225115.tif 000010
【００６０】
重合性二重結合基を有する高分子化合物の重量平均分子量は、１０００から１００万の範囲であることが好ましく、更に５万から６０万の範囲にあることが特に好ましい。重合性二重結合基を有する高分子化合物は１種のみの単独で用いても良いし、任意の２種以上を混合して用いても良い。
【００６１】
次に、重合性二重結合基を有する低分子化合物について述べる。この場合の重合性二重結合基を有する低分子化合物とは、上記の光重合開始剤の光分解により発生するラジカルにより重合を行う化合物であればいずれも好ましく用いることができる。更には、分子内に２個以上の重合性二重結合基を有する化合物を用いた場合には、ラジカルによる重合の結果、架橋物が生成するため、平版印刷版材料を構成した場合に、架橋した堅い画像部皮膜を形成することから耐刷性及びインキ乗り性に優れた印刷版を与えるため極めて好ましく用いることができる。こうした目的で用いることのできる重合性二重結合基を有する化合物の例としては、１，４−ブタンジオールジアクリレート、１，６−ヘキサンジオールジアクリレート、ネオペンチルグリコールジアクリレート、テトラエチレングリコールジアクリレート、トリスアクリロイルオキシエチルイソシアヌレート、トリプロピレングリコールジアクリレート、トリメチロールプロパントリアクリレート、ペンタエリスリトールトリアクリレート、ペンタエリスリトールテトラアクリレート等の多官能性アクリル系モノマー等を挙げることができ、あるいはアクリロイル基、メタクリロイル基を導入した各種オリゴマーとしてポリエステル（メタ）アクリレート、ウレタン（メタ）アクリレート、エポキシ（メタ）アクリレート等も同様に使用される。
【００６２】
光硬化性感光層には前述した光重合開始剤を増感する増感色素を併せて含有することが好ましい。増感色素としては、４００〜４３０ｎｍの波長域の感度を増大させる化合物として特開２０１１−１８６３６７号公報等に記載されるシアニン系色素、特開平７−２７１２８４号公報、特開平８−２９９７３号公報等に記載されるクマリン系化合物、特開平９−２３０９１３号公報、特開２００１−４２５２４号公報等に記載されるカルバゾール系化合物や、特開平８−２６２７１５号公報、特開平８−２７２０９６号公報、特開平９−３２８５０５号公報等に記載されるカルボメロシアニン系色素、特開平４−１９４８５７号公報、特開平６−２９５０６１号公報、特開平７−８４８６３号公報、特開平８−２２０７５５号公報、特開平９−８０７５０号公報、特開平９−２３６９１３号公報等に記載されるアミノベンジリデンケトン系色素、特開平４−１８４３４４号公報、特開平６−３０１２０８号公報、特開平７−２２５４７４号公報、特開平７−５６８５号公報、特開平７−２８１４３４号公報、特開平８−６２４５号公報等に記載されるピロメチン系色素、特開平９−８０７５１号公報等に記載されるスチリル系色素、あるいは（チオ）ピリリウム系化合物等が挙げられる。これらのうち、シアニン系色素またはクマリン系化合物あるいは（チオ）ピリリウム系化合物が好ましい。
【００６３】
光硬化性感光層における増感色素の含有量は、光重合開始剤に対して０．１〜３０質量％が好ましく、０．５〜２０質量％がより好ましい。
【００６４】
光硬化性感光層は、長期にわたる保存に関して、熱重合による暗所での硬化反応を防止するために重合禁止剤を添加することも可能である。かかる重合禁止剤により、光硬化性感光層を塗設する際に用いる塗工液状態での感度維持可能時間（ポットライフ）を長寿命化することが可能となる。こうした目的で好ましく使用される重合禁止剤としては、ハイドロキノン類、カテコール類、ナフトール類、クレゾール類等の各種フェノール性水酸基を有する化合物やキノン類化合物、２，２，６，６−テトラメチルピペリジン−Ｎ−オキシル類、Ｎ−ニトロソフェニルヒドロキシルアミン塩類等が好ましく使用される。この場合の重合禁止剤の添加量としては、光硬化性感光層の総固形分１００質量部に対して０．０１〜１０質量部の範囲で使用することが好ましい。
【００６５】
本発明の光硬化性感光層は、前述の通り、光重合開始剤および重合性二重結合基を有する化合物の水中乳化物を少なくとも含有する水性塗工液を塗布、乾燥することで形成された層である。上記した成分を含有する水中乳化物の作製にあたっては、光重合開始剤および重合性二重結合基を有する化合物をアニオン性界面活性剤の存在下で水中に乳化分散することで、ある程度高温に晒しても安定に乳化分散状態が保てる水中乳化物が得られるため好ましい。また光重合開始剤、重合性二重結合基を有する化合物、および増感色素をアニオン性界面活性剤の存在下で水中に乳化分散することが、塗工液の保存安定性の観点から好ましい。
【００６６】
乳化分散する際に用いるアニオン性界面活性剤としては、ラウリン酸ナトリウム、ステアリン酸ナトリウム、オレイン酸ナトリウム等の高級脂肪酸塩類、ジアルキルスルホコハク酸ナトリウム、ラウリル硫酸ナトリウム、ステアリル硫酸ナトリウム等のアルキル硫酸塩類、オクチルアルコール硫酸エステルナトリウム、ラウリルアルコール硫酸エステルナトリウム、ラウリルアルコール硫酸エステルアンモニウム等の高級アルコール硫酸エステル塩類、アセチルアルコール硫酸エステルナトリウム等の脂肪族アルコール硫酸エステル塩類、ドデシルベンゼンスルホン酸ナトリウム等のアルキルベンゼンスルホン酸塩類、ブチルナフタレンスルホン酸ナトリウム、イソプロピルナフタレンスルホン酸ナトリウム等のアルキルナフタレンスルホン酸塩類、アルキルジフェニルエーテルジスルホン酸ナトリウム等のアルキルジフェニルエーテルジスルホン酸塩類、ラウリル燐酸ナトリウム、ステアリル燐酸ナトリウム等のアルキル燐酸エステル塩類、ラウリルエーテル硫酸ナトリウムのポリエチレンオキサイド付加物、ラウリルエーテル硫酸アンモニウムのポリエチレンオキサイド付加物、ラウリルエーテル硫酸トリエタノールアミンのポリエチレンオキサイド付加物等のアルキルエーテル硫酸塩のポリエチレンオキサイド付加物類、ノニルフェニルエーテル硫酸ナトリウムのポリエチレンオキサイド付加物等のアルキルフェニルエーテル硫酸塩のポリエチレンオキサイド付加物類、ラウリルエーテル燐酸ナトリウムのポリエチレンオキサイド付加物等のアルキルエーテル燐酸塩のポリエチレンオキサイド付加物類、ノニルフェニルエーテル燐酸ナトリウムのポリエチレンオキサイド付加物等のアルキルフェニルエーテル燐酸塩のポリエチレンオキサイド付加物類等を挙げることができる。これらのうちで、特にジアルキルスルホコハク酸ナトリウム、アルキルナフタレンスルホン酸塩類及びアルキルエーテル硫酸塩のポリエチレンオキサイド付加物類が、最も分散安定性が向上することから極めて好ましい。
【００６７】
またこの系に、前述した重合性二重結合基とスルホ基を有する高分子化合物を加えて乳化分散することで、水中乳化物の分散安定性はさらに向上する。該高分子化合物は水溶性であるので、水中乳化物を作製するための乳化分散時に添加してもよいし、あるいは乳化分散後に添加してもよいが、乳化分散時に添加することで、水中における分散粒子径が顕著に減少し、極めて微小な液滴、微粒子の形態で分散するため、経時による沈降あるいは浮上等の問題発生が抑えられることからより好ましい。さらに、該高分子化合物は、その一部を分散時に使用して先ず分散液を作製し、安定な分散液が作製された後にさらに該高分子化合物を添加することも好ましく行うことができる。
【００６８】
乳化分散するための分散方法は特に限定されず、回転式分散機、ビーズミルやボールミル等のメディアミル、超音波式分散機または混練機等の任意の分散機を利用することができ、ホモミキサーやホモジナイザー、あるいはサンドグラインダー等の市販される装置が好ましく利用できる。
【００６９】
水中乳化物を作製するにあたり、有機溶剤中に予め光重合開始剤および重合性二重結合基を有する化合物を溶解してから、あるいは有機溶剤中に予め光重合開始剤、重合性二重結合基を有する化合物、および増感色素を溶解してから、上記した分散方法にて乳化物を作製し、有機溶剤を蒸留で乳化物から除去して水中に微粒子が分散した水中乳化物を作製することが好ましい。使用できる有機溶剤としては、常温で液体であり、重合性二重結合基を有する化合物や光重合開始剤、あるいは増感色素等を溶解もしくは分散可能である有機溶剤であればよい。有機溶剤の例として、揮発性有機溶剤と不揮発性有機溶剤が挙げられる。揮発性有機溶剤を用いた場合には、作製した分散液から揮発性有機溶剤を加熱もしくは放置することなどで系中から取り除くことが好ましい。不揮発性有機溶剤を用いる場合には、不揮発性有機溶剤が５０℃より高い引火点を示し、通常の取り扱いにおいて危険物としての対策が軽減できる場合があり、好ましい。
【００７０】
上記の揮発性有機溶剤として、好ましく使用できる溶剤の例を挙げると、酢酸エチル、酢酸プロピル、酢酸ブチル等の低級アルカノールの酢酸エステル類、酢酸エチレングリコールモノメチルエーテル、酢酸エチレングリコールモノエチルエーテル等のエチレングリコール系酢酸エステル類、メチルエチルケトン、メチルイソブチルケトン、シクロヘキサノン等のケトン類、ヘキサン、シクロヘキサン、ヘプタン等の炭化水素類、ベンゼン、トルエン、キシレン等の芳香族類等が挙げられるが、これらのうちで酢酸エチルが後述する種々の理由から、最も好ましく使用することができる。
【００７１】
不揮発性有機溶剤として、リン酸エステル、フタル酸エステル、アクリル酸エステル、メタクリル酸エステルその他のカルボン酸エステル、脂肪酸アミド、アルキル化ビフェニル、アルキル化ターフェニル、アルキル化ナフタレン、ジアリールエタン、塩素化パラフィン、アルコール系溶剤、フェノール系溶剤、エーテル系溶剤、モノオレフィン系溶剤、エポキシ系溶剤等が挙げられる。具体例としては、リン酸トリクレジル、リン酸トリオクチル、リン酸オクチルジフェニル、リン酸トリシクロヘキシル、フタル酸ジブチル、フタル酸ジオクチル、フタル酸ジラウレート、フタル酸ジシクロヘキシル、オレフィン酸ブチル、ジエチレングリコールベンゾエート、セバシン酸ジオクチル、セバシン酸ジブチル、アジピン酸ジオクチル、トリメリット酸トリオクチル、クエン酸アセチルトリエチル、マレイン酸オクチル、マレイン酸ジブチル、イソアミルビフェニル、塩素化パラフィン、ジイソプロピルナフタレン、１，１′−ジトリルエタン、モノイソプロピルビフェニル、ジイソプロピルビフェニル、２，４−ジターシャリアミルフェノール、Ｎ，Ｎ−ジブチル−２−ブトキシ−５−ターシャリオクチルアニリン、ヒドロキシ安息香酸２−エチルヘキシルエステル、ポリエチレングリコール等の高沸点溶剤が挙げられる。
【００７２】
水中乳化物を作製する際に用いる有機溶剤は、揮発性有機溶剤であることがより好ましい。この場合、分散状態が最も安定した水中乳化物が製造でき、かつ室温より高い温度に晒しても分散状態が安定に保たれることから好ましい。揮発性有機溶剤としては、特に酢酸エチルが好ましい。酢酸エチルは揮発性が高いため、加熱もしくは減圧下に置くだけで簡便に溜去でき、酢酸エチルを溜去した後の水中乳化物は固体分散状態であり、酢酸エチル等の有機溶剤を含んだ状態よりもさらに安定な水性塗工液を形成することから極めて好ましい。なお本発明において水性塗工液とは、該塗工液中の液媒体成分として水が５０質量％以上占めることを意味し、より好ましくは８０質量％以上である。
【００７３】
本発明の感光性平版印刷版の光硬化性感光層を構成するその他の要素として、視認性を高める目的で種々の着色剤を添加することが好ましく行われる。こうした目的で添加される着色剤として着色顔料の水系分散物が最も好ましく用いることができる。こうした顔料の水系分散物の例として各種、黒色、青色、赤色、緑色、黄色等の着色した顔料が水溶性である各種分散剤の存在下に水中で分散された増感色素として作用しない任意の素材が使用可能である。顔料として特に、カーボンブラック、フタロシアニンブルー、フタロシアニングリーン等は入手が容易であり水中での分散も比較的容易であるため特に好ましく用いることができる。また、こうした顔料を水中で分散させるために用いることのできる分散剤の例として、ポリエチレングリコール、ポリプロピレングリコール等のオキシエチレン基を有する水溶性であるノニオン系界面活性剤や、ポリアクリル酸、ポリビニルピロリドン、ポリスチレン−マレイン酸ハーフエステル共重合体、ポリスチレン−マレイン酸共重合体、その他各種水溶性高分子が挙げられる。こうした分散剤は着色顔料１００質量部に対して５〜５０質量部の範囲で含まれていることが好ましい。更に着色顔料を用いる場合には、重合性二重結合を有する化合物１００質量部に対して０．５〜３０質量部の範囲で含まれていることが好ましい。
【００７４】
本発明の光硬化性感光層の乾燥固形分塗布量に関しては、乾燥質量で１平方メートルあたり０．３〜１０ｇの範囲で形成することが好ましく、さらに０．５〜３ｇの範囲であることが良好な解像度を発揮し、かつ細線画像や微小網点画像の耐刷性を確保し、同時にインキ乗り性を大幅に向上させるためにより好ましい。光硬化性感光層の塗設に用いる水性塗工液には、塗布性や平版印刷版としての諸特性を向上するために任意の添加剤を加えてもよい。
【００７５】
本発明の感光性平版印刷版においては、上記した光硬化性感光層の上にさらに保護層を設けることも好ましく行われる。保護層は、光硬化性感光層中で露光により生じる画像形成反応を阻害する大気中に存在する酸素や塩基性物質等の低分子化合物の光硬化性感光層への混入を防止し、大気中での露光感度をさらに向上させる好ましい効果を有する。さらには光硬化性感光層表面を傷から防止する効果も併せて期待される。従って、このような保護層に望まれる特性は、酸素等の低分子化合物の透過性が低く力学的強度に優れ、さらに、露光に用いる光の透過は実質阻害せず、光硬化性感光層との密着性に優れ、かつ、露光後の現像工程で容易に除去できることが望ましい。本発明の感光性平版印刷版においては、ケミカルレス現像の過程においてこうした保護層と光硬化性感光層の未露光部の除去を同時に行うことが可能であるため、特に保護層の除去工程を設ける必要がないことが特徴である。さらに、先に述べたような光硬化性感光層に含まれる該重合体が水溶性であるが故に大気中の水分を吸湿しブロッキングを発生したり、保存中に感度変化等の問題を生じたりする場合があるが、保護層を光硬化性感光層の上部に設けることでこうしたブロッキングや感度変化の問題を改善することが可能である。加えて、特に半導体レーザー等を使用して走査露光を行う場合、特に高感度である光硬化性感光層が要求される。こうした場合に、保護層を設けることでさらに感度が上昇するため特に好ましく適用することができる。
【００７６】
このような、保護層に関する工夫が従来よりなされており、米国特許第３，４５８，３１１号明細書、特開昭５５−４９７２９号公報等に詳しく記載されている。保護層に使用できる材料としては例えば、比較的結晶性に優れた水溶性高分子化合物を用いることが良く、具体的には、ポリビニルアルコール、ポリビニルピロリドン、酸性セルロース類、ゼラチン、アラビアゴム、ポリアクリル酸等のような水溶性ポリマーが知られているが、これらのうち、ポリビニルアルコールを主成分として用いることが、酸素遮断性、現像除去性といった基本特性に最も良好な結果を与える。保護層に使用するポリビニルアルコールは、必要な酸素遮断性と水溶性を有するための未置換ビニルアルコール単位を含有する限り、一部がエステル、エーテル、及びアセタールで置換されていても良い。また、同様に一部が他の共重合成分を有していても良い。こうした保護層を適用する際の乾燥固形分塗布量に関しては好ましい範囲が存在し、感光層上に１平方メートルあたり０．１〜１０ｇの範囲の乾燥固形分塗布量で形成することが好ましく、さらには０．２〜２ｇの範囲が好ましい。保護層は、公知の種々の塗布方式を用いて光硬化性感光層上に塗布、乾燥される。
【００７７】
本発明の親水性層や、その上層に設けられる光硬化性感光層、及び保護層等を塗布する場合は、支持体上に、上述した要素から構成される組成物の塗液を塗布、乾燥して作製される。塗布方法としては、公知の種々の方法を用いることができ、例えば、バーコーター塗布、スライドホッパーコーティング塗布、カーテン塗布、ブレード塗布、エアーナイフ塗布、ロール塗布、回転塗布、ディップ塗布等を挙げることができる。
【００７８】
本発明の感光性平版印刷版に画像パターンを形成するための露光に用いる光源としては、カーボンアーク、高圧水銀灯、超高圧水銀灯、低圧水銀灯、ディープＵＶランプ、キセノンランプ、メタルハライドランプ、タングステンランプ、ハロゲンランプ、エキシマーＵＶランプ、ＬＥＤ灯、各種蛍光ランプ等（白色蛍光灯、ブラックライト、ケミカルライト等）を用いることが可能であるが、製版効率の上からレーザーによる走査露光が非常に好ましい。レーザー光源としては、青紫色半導体レーザー（バイオレットレーザー）、アルゴンレーザー、ヘリウム・ネオンレーザー、赤色ＬＥＤ、近赤外レーザー、赤外レーザー等が挙げられる。中でも３９０〜４３０ｎｍの波長域のＧａＮ等が生産性、画像の精細性から好ましく用いられる。また、走査方法としては、内面ドラム方式あるいは外面ドラム方式、平面走査方式等のいずれであってもよいが、内面ドラム方式が好ましい。
【００７９】
本発明の感光性平版印刷版の現像処理における現像液としては、画質向上、現像時間の短縮等を目的として、必要に応じて、活性剤もしくはアルカリ剤を含有しても良い。前述の重合性二重結合基を有する化合物がカルボキシル基やスルホ基などの酸性基を有し、該酸性基が感光層中において、金属塩もしくはアンモニウム塩の形態になっている場合には、後述するアルカリ剤を実質的に含有しない現像液、すなわち、ｐＨが９未満の中性現像液で現像することが可能である。特に重合性二重結合基を有する化合物がスルホ基の中和塩を有する場合には良好な現像性を得ることが可能であり、純水で溶出可能であるが、カルボキシル基中和塩の場合やスルホ基中和塩を有していても十分な溶解性を得ることができない場合は、該中性現像液に現像性の向上を目的として活性剤を添加することができる。該活性剤として、ポリオキシエチレンアルキルエーテル類、ポリオキシエチレンアルキルアリールエーテル類、ポリオキシエチレンアルキルエステル類、ソルビタンアルキルエステル類、モノグリセリドアルキルエステル類等のノニオン性、アルキルベンゼンスルホン酸塩類、アルキルナフタレンスルホン酸塩類、アルキル硫酸塩類、アルキルスルホン酸塩類、スルホコハク酸エステル塩類等のアニオン性、アルキルベタイン類、アミノ酸類等の両性の界面活性剤、イソプロピルアルコール、ベンジルアルコール、エチルセロソルブ、ブチルセロソルブ、フェニルセロソルブ、プロピレングリコール、ジアセトンアルコール等の水溶性有機溶剤等が挙げられる。
【００８０】
なお、現像は、浸漬現像、スプレー現像、ブラシ現像、超音波現像等の公知の現像法により、通常、好ましくは１０〜６０℃程度、更に好ましくは１５〜４５℃程度の温度で、５秒〜１０分程度の時間でなされる。その際、感光層上に必要に応じて設けられる保護層は、予め水等で除去しておいてもよいし、現像時に除去することとしてもよい。
【実施例】
【００８１】
以下、実施例を用いて本発明を説明するが、無論この記述により本発明が限定されるものではない。なお、以下の記述の中における単位として％や部は、特に記載がない限り質量基準である。
【００８２】
＜感光性平版印刷版１の作製＞
厚みが約２００μｍのポリエチレンテレフタレートフィルム上に、下記組成の親水性層塗工液１をスライドホッパーコーティング法により塗布した。その際、湿分塗布量が３５ｇ／ｍ２になるように予め設定して塗布を行った。塗布後直ちに１〜５℃の冷風にて塗膜をゲル化、その後は５０℃に設定された乾いた風を用いて乾燥を行った。乾燥後には４０℃４０％ＲＨに調整された恒温恒湿機に入れ７日間の加温を施すことで親水性層を完成させた。
【００８３】
＜親水性層塗工液１＞
アルカリ処理ゼラチン                                              １．３部
無機フィラー１：二酸化チタン（ＴＩＳＲ１、堺化学工業（株）製）    ８．０部
無機フィラー２：水酸化アルミニウム（Ｈ４２、昭和電工（株）製）    ０．４部
細孔シリカ                                                        ０．３部
（富士シリシア化学（株）製サイリシアＳＹ４３０、平均粒子径４．１μｍ、細孔容積１．２５ｍｌ／ｇ）
分散剤（アクリル酸共重合金属塩、１０％溶液）                      １．０部
界面活性剤：ポリオキシエチレンアルキルエーテル１０％溶液          ０．４部
（日光ケミカルズ（株）製  ＮＩＫＫＯＬ  ＢＴ−９）                        
キレート剤：ジエチレントリアミン五酢酸五ナトリウム塩              ０．１部
架橋剤（ジビニルスルホン、５％溶液）                              ４．０部
１Ｎの硫酸を用いてｐＨを７．５に調整し、水で全量を３５質量部とした。
【００８４】
＜光硬化性感光層＞
上記で得られた親水性層上に、下記光硬化性感光層塗工液を固形分量が１．５ｇ／ｍ２になるよう塗布を行い、塗布後７５℃の乾燥器内にて１０分間乾燥した。
【００８５】
＜光硬化性感光層塗工液＞
下記組成の液組成物Ａ、Ｂを作製した。
＜液組成物Ａ＞
イオン交換水                                                      ３００部
重合性二重結合基を有する高分子化合物（ＳＰ−２／重量平均分子量２０万）
２０．０部
アニオン性界面活性剤（ジアルキルスルホコハク酸ナトリウム）        ５．０部
（ペレックスＯＴ−Ｐ：花王（株）製）
着色剤（ピグメントブルー１５）                                    ０．２部
【００８６】
＜液組成物Ｂ＞
トリメチロールプロパントリアクリレート                            ６．０部
光重合開始剤（ＢＣ−６）                                          ２．０部
トリハロアルキル置換化合物（Ｔ−１０）                            １．５部
３−アクリロキシプロピルトリメトキシシラン                        ０．５部
増感色素（化１０）                                              ０．０５部
酢酸エチル２００部を加えて溶解した。
【００８７】
液組成物Ａを真空乳化装置ＰＶＱ−１Ｄ（みずほ工業（株）製）に投入しホモミキサーの回転速度は５０００ｒｐｍに設定した上で、液組成物Ｂを真空乳化装置に投入し、室温下でホモミキサーの２０分間高速撹拌により乳化分散を行った。その後、真空乳化装置内をアスピレーターを用いて減圧状態にし、大気圧の２０％の減圧条件下で温度を５０℃に上昇させて酢酸エチルを減圧溜去して光硬化性感光層塗工液とした。冷却器にて回収した酢酸エチルの量から、用いた全ての酢酸エチルが水中乳化物から溜去されたことを確認した。
【００８８】
【化１０】
2015225115.tif 000011
【００８９】
＜保護層＞
下記保護層処方に従って塗工液を作製し、前記光硬化性感光層上に固形分量が１．５ｇ／ｍ２になるよう塗布を行い、塗布後７５℃の乾燥器内にて１０分間乾燥を行って感光性平版印刷版１を得た。
【００９０】
＜保護層処方＞
ポリビニルアルコール  ＰＶＡ−１０２（（株）クラレ製）            １．０部
界面活性剤（ＰＯＥノニルフェニルエーテル硫酸Ｎａ、１０％溶液）    ０．４部
イオン交換水                                                      ９．０部
【００９１】
＜感光性平版印刷版２の作製＞
前記した感光性平版印刷版１の作製において、親水性層塗工液１が含有するサイリシアＳＹ４３０に代えて、サイリシアＳＹ５５０（富士シリシア化学（株）製平均粒子径３．９μｍ、細孔容積０．８０ｍｌ／ｇ）を用いた以外は感光性平版印刷版１と同様にして、感光性平版印刷版２を得た。
【００９２】
＜感光性平版印刷版３の作製＞
前記した感光性平版印刷版１の作製において、親水性層塗工液１が含有するサイリシアＳＹ４３０に代えて、サイリシアＳＹ５３０（富士シリシア化学（株）製平均粒子径２．７μｍ、細孔容積０．８０ｍｌ／ｇ）を用いた以外は感光性平版印刷版１と同様にして、感光性平版印刷版３を得た。
【００９３】
＜感光性平版印刷版４の作製＞
前記した感光性平版印刷版１の作製において、親水性層塗工液１が含有するサイリシアＳＹ４３０に代えて、サンスフェアＨ−５１（ＡＧＣエスアイテック（株）製平均粒子径５．０μｍ、細孔容積０．８０ｍｌ／ｇ）を用いた以外は感光性平版印刷版１と同様にして、感光性平版印刷版４を得た。
【００９４】
＜感光性平版印刷版５の作製＞
前記した感光性平版印刷版１の作製において、親水性層塗工液１が含有するサイリシアＳＹ４３０に代えて、サイリシアＳＹ７３０（富士シリシア化学（株）製平均粒子径４．０μｍ、細孔容積０．４４ｍｌ／ｇ）を用いた以外は感光性平版印刷版１と同様にして、感光性平版印刷版５を得た。
【００９５】
＜感光性平版印刷版６の作製＞
前記した感光性平版印刷版１の作製において、親水性層塗工液１が含有するサイリシアＳＹ４３０に代えて、サイリシアＳＹ３５０（富士シリシア化学（株）製平均粒子径３．９μｍ、細孔容積１．６０ｍｌ／ｇ）を用いた以外は感光性平版印刷版１と同様にして、感光性平版印刷版６を得た。
【００９６】
＜感光性平版印刷版７の作製＞
前記した感光性平版印刷版１の作製において、親水性層塗工液１が含有するサイリシアＳＹ４３０を添加しない以外は感光性平版印刷版１と同様にして、感光性平版印刷版７を得た。
【００９７】
上記で得られた感光性平版印刷版１〜７のそれぞれについて、５０℃の条件下で４日間保存し、以下の評価に給した。
【００９８】
＜露光・現像処理＞
上記で得られた感光性平版印刷版１〜７のそれぞれについて、４０５ｎｍに発光する青紫半導体レーザー（出力１２０ｍＷ）を露光光源に用い、版面露光エネルギーを２００μＪ／ｃｍ２に設定してテストチャート画像を露光した。その後、２５℃のイオン交換水に１５秒漬けてセルローススポンジで光硬化性感光層／保護層を有する側の面を擦り現像、その後乾燥することにより印刷刷版を作製した。この印刷刷版を用いて以下の方法により、耐刷性、耐地汚れ性、および耐網絡み性について評価を行った。
【００９９】
＜耐刷性＞
印刷機はオフセット枚葉印刷機ハイデルベルグＱＭ４６を使用、印刷インキにはＤＩＣ（株）製のニューチャンピオンＦグロス墨Ｈ、給湿液には（株）日研化学研究所製アストロマークＩＩＩの１％希釈液を用いて印刷を行った。なお、版仕立てにおいてゲージフィルムを用いて標準２００μｍのところ３００μｍ（＋１００μｍ）仕立てとした。評価としては、スタート時の印刷紙面と１万枚印刷時の印刷紙面とを比較して、５〜２０％のハイライト網点部の減衰率及びベタ部における微細な欠陥等を２５倍ルーペで入念に観察し、以下の評価基準を用いて判定した。この結果を表１に示す。
【０１００】
◎：ハイライト部、ベタ部共に殆ど変化が認められない。
○：ハイライト部で僅かな減衰（減衰率１０％以内）が認められる。
但し、ベタ部において欠陥は認められない。
△：ハイライト部で明確な減衰（減衰率１０％以上）が認められる。
但し、ベタ部において欠陥は認められない。
×：ハイライト部が５割以上減衰している、
またはベタ部において欠陥などの異常が認められる。
【０１０１】
＜耐地汚れ性＞
印刷機は、オフセット枚葉印刷機ハイデルベルグＱＭ４６を使用し、印刷インキにはニューチャンピオンＦグロス紫Ｓ、給湿液にはＨｕｂｅｒ  Ｇｒｏｕｐ製のＣｏｍｂｉＦＩＸ−ＸＬの１％希釈液を用いて印刷を行った。なお、版仕立てについては標準２００μｍとした。耐地汚れ性評価としては、スタート時から３，０００枚目印刷時までの印刷紙面について以下の評価基準を用いて判定した。この結果を表１に示す。
【０１０２】
◎：３，０００枚目まで地汚れが認められない。
○：２，０００〜３，０００枚未満の間で地汚れが認められる。
△：１，０００〜２，０００枚未満の間で地汚れが認められる。
×：１〜１，０００枚未満の間で地汚れが認められる。
【０１０３】
＜耐網絡み性＞
印刷機は、オフセット枚葉印刷機ハイデルベルグＱＭ４６を使用し、印刷インキには東洋インキ（株）製のハイユニティーネオソイ紅ＬＺ、給湿液には（株）日研化学研究所製アストロマークＩＩＩの１％希釈液を用いて５００枚の印刷（印刷１）を行った。その後、印刷機を一旦停止してブランケットのみを洗浄し、再び通常通り水フォームローラーを版面に５回転以上タッチさせた後に給紙を開始する方法で５００枚の印刷（印刷２）を行い、印刷機を３０分停止させた後（停止１）に再度５００枚の印刷を実施した。このようにして印刷２〜停止１の作業を都合５回繰り返した後に印刷した印刷紙面を観察し、以下の評価基準を用いて判定した。この結果を表１に示す。
【０１０４】
◎：９０％以上の網点部でも網絡み（地汚れ）の発生が認められない。
かつ網点部の再現性にも問題が認められない。
○：８５％以上９０％未満の網点部で僅かに網絡み（地汚れ）が認められるが、
実用上問題ないレベル。
△：７０％以上８５％未満の網点部で網絡み（地汚れ）が認められる。
×：７０％未満の網点部で網絡み（地汚れ）が認められる。
また網点部の再現性に問題が認められる。
【０１０５】
【表１】
2015225115.tif 000012
【０１０６】
表１の試験結果から、本発明により耐刷性と耐地汚れ性に優れ、かつ印刷と停機を繰り返した際に発生する網絡みが改善された感光性平版印刷版が得られることが判る。